ПОКРЫТОЕ ИЗДЕЛИЕ С НИЗКОЭМИССИОННЫМ ПОКРЫТИЕМ, ИМЕЮЩИМ ПОГЛОЩАЮЩИЙ СЛОЙ, ПРЕДНАЗНАЧЕННЫЙ ДЛЯ СОЗДАНИЯ ЖЕЛАТЕЛЬНОГО ГОЛУБОВАТОГО ЦВЕТА ПРИ РАССМАТРИВАНИИ ПОД ВНЕОСЕВЫМИ УГЛАМИ НАБЛЮДЕНИЯ

1. Термообработанное покрытое изделие, включающее в себя покрытие, поддерживаемое стеклянной подложкой, причем покрытие содержит:
первый и второй отражающие инфракрасное (ИК) излучение слои, содержащие серебро, причем упомянутые отражающие ИК излучение слои отделены друг от друга по меньшей мере одним диэлектрическим слоем, который размещен между ними, и при этом первый отражающий ИК излучение слой размещен ближе к подложке, чем второй отражающий ИК излучение слой;
по существу, металлический поглощающий слой, состоящий, по существу, из NiCr, размещенный между первым и вторым отражающими ИК излучение слоями, причем этот поглощающий слой является проложенным между и контактирующим с первым и вторым слоями, содержащими нитрид кремния; и
при этом, по существу, металлический поглощающий слой размещен в покрытии так, что термообработанное покрытое изделие имеет цветовую координату а* на отражение от стеклянной стороны от примерно 0 до +2 при угле наблюдения 45° к нормали, и цветовую координату b* на отражение от стеклянной стороны от примерно -10 до -4 при угле наблюдения 45° к нормали.
2. Покрытое изделие по п.1, в котором, по существу, металлический поглощающий слой размещен в покрытии так, что покрытое изделие имеет цветовую координату а* на отражение от стеклянной стороны от примерно +0,5 до +1,5 при угле наблюдения 45° к нормали, и цветовую координату b* на отражение от стеклянной стороны от примерно -9 до -5 при угле наблюдения 45° к нормали.
3. Покрытое изделие по п.1, в котором, по существу, металлический поглощающий слой размещен в покрытии так, что покрытое изделие имеет цветовую координату а* на отражение от стеклянной стороны примерно +1 при угле наблюдения 45° к нормали, и/или цветовую координату b* на отражение от стеклянной стороны примерно -7 при угле наблюдения 45° к нормали.
4. Покрытое изделие по п.1, в котором, по существу, металлический поглощающий слой размещен в покрытии так, что покрытое изделие имеет цветовую координату b* на отражение от стеклянной стороны от примерно -8 до -6 при угле наблюдения 45° к нормали.
5. Покрытое изделие по п.1, в котором упомянутый второй слой, содержащий нитрид кремния, размещен поверх поглощающего слоя, и причем на этом втором слое, содержащем нитрид кремния, размещен контактирующий с ним слой, содержащий оксид цинка, и при этом слой, содержащий оксид цинка, размещен под и контактирующим со вторым отражающим ИК излучение слоем, содержащим серебро.
6. Покрытое изделие по п.1, в котором между первым отражающим ИК излучение слоем и стеклянной подложкой размещены по меньшей мере слой, содержащий нитрид кремния, и слой, содержащий оксид цинка.
7. Покрытое изделие по п.1, причем это покрытое изделие содержит изоляционный оконный стеклопакет, и цветовые координаты а* и b* на отражение от стеклянной стороны измерены в контексте изоляционного оконного стеклопакета.
8. Покрытое изделие по п.1, в котором цветовые координаты а* и b* на отражение от стеклянной стороны измерены в монолитном исполнении после термической обработки.
9. Покрытое изделие по п.1, в котором, по существу, металлический поглощающий слой составляет от примерно 90-125 ангстрем (Å) в толщину.
10. Покрытое изделие по п.1, в котором, по существу, металлический поглощающий слой составляет от примерно 3-25 ангстрем (Å) в толщину.
11. Покрытое изделие по п.1, при этом упомянутое покрытое изделие имеет коэффициент пропускания в видимом диапазоне от примерно 52-58% или 63-70%, измеренный в монолитном исполнении.
12. Покрытое изделие по п.1, при этом упомянутое покрытое изделие представляет собой изоляционный оконный стеклопакет, имеющий коэффициент пропускания в видимом диапазоне от примерно 40-65%, и имеет SHGC не более чем 0,30.
13. Покрытое изделие по п.1, в котором упомянутый поглощающий слой состоит из NiCr.
14. Покрытое изделие, включающее в себя покрытие, поддерживаемое стеклянной подложкой, причем покрытие содержит:
по меньшей мере первый и второй отражающие инфракрасное (ИК) излучение слои, причем упомянутые отражающие ИК излучение слои отделены друг от друга, и при этом первый отражающий ИК излучение слой размещен ближе к стеклянной подложке, чем второй отражающий ИК излучение слой;
по существу, металлический поглощающий слой, размещенный между первым и вторым отражающими ИК излучение слоями, причем этот поглощающий слой является проложенным между и контактирующим с первым и вторым слоями диэлектрическими слоями, которые также размещены между первым и вторым отражающими ИК излучение слоями; и
при этом, по существу, металлический поглощающий слой размещен в покрытии так, что покрытое изделие имеет цветовую координату а* на отражение от стеклянной стороны от примерно 0 до +2 при угле наблюдения 45° к нормали, и цветовую координату b* на отражение от стеклянной стороны от примерно -10 до -4 при угле наблюдения 45° к нормали.
15. Покрытое изделие по п.14, в котором, по существу, металлический поглощающий слой размещен в покрытии так, что покрытое изделие имеет цветовую координату а* на отражение от стеклянной стороны от примерно +0,5 до +1,5 при угле наблюдения 45° к нормали, и цветовую координату b* на отражение от стеклянной стороны от примерно -9 до -5 при угле наблюдения 45° к нормали.
16. Покрытое изделие по п.14, в котором, по существу, металлический поглощающий слой размещен в покрытии так, что покрытое изделие имеет цветовую координату b* на отражение от стеклянной стороны от примерно -8 до -6 при угле наблюдения 45° к нормали.
17. Покрытое изделие по п.14, в котором поглощающий слой содержит Ni и/или Cr, и при этом первый и второй диэлектрические слои содержат нитрид кремния.
18. Покрытое изделие по п.14, в котором цветовые координаты а* и b* на отражение от стеклянной стороны измерены в контексте изоляционного оконного стеклопакета и/или в монолитном исполнении.
19. Покрытое изделие по п.14, в котором, по существу, металлический поглощающий слой составляет от примерно 90-125 ангстрем (Å) в толщину или от примерно 3-25 ангстрем (Å) в толщину.
20. Покрытое изделие по п.14, в котором покрытое изделие является термообработанным.
21. Покрытое изделие по п.20, причем это покрытое изделие имеет ΔЕ* (на отражение от стеклянной стороны) из-за термической обработки не более чем 2,5.
22. Покрытое изделие, включающее в себя покрытие, поддерживаемое стеклянной подложкой, причем покрытие содержит:
по меньшей мере первый и второй отражающие инфракрасное (ИК) излучение слои, причем упомянутые отражающие ИК излучение слои отделены друг от друга, и при этом первый отражающий ИК излучение слой размещен ближе к стеклянной подложке, чем второй отражающий ИК излучение слой;
по существу, металлический поглощающий слой, размещенный между первым и вторым отражающими ИК излучение слоями, причем этот поглощающий слой является проложенным между и контактирующим с первым и вторым слоями диэлектрическими слоями, которые также размещены между первым и вторым отражающими ИК излучение слоями.
23. Покрытое изделие по п.22, в котором, по существу, металлический поглощающий слой составляет от примерно 90-125 ангстрем (Å) в толщину или от примерно 3-25 ангстрем (Å) в толщину.
24. Покрытое изделие по п.22, в котором покрытое изделие является термообработанным.